물 흡수율 0 . 75 % 및 Tg 75 ℃ 의 비정질 이소 프탈산 공중합 폴리에틸렌 테레프탈 레이트 ( IPA 공중합 PET ) 필름 ( 두께 : 100 ㎛) 기판 의 한쪽 면 에 코로나 처리 를 실시 하 였 다 . 이 코로나 처리 면 에 , 폴리비닐 알코올 ( 중합 도 4200 , 비누화 도 99 . 2 몰 %) 및 아 세토 아세틸 변성 PVA ( 중합 도 1200 , 아 세토 아세틸 변성 도 : 4 . 6 %, 비누화 도 : 99 . 0 몰 % 이상 , 더 니 폰 신 테 틱 케미 칼 인더스 트리 캄파 니 리 미티 드 ( The Nippon Synthetic Chemical Industry Co . , Ltd . ) 에서 제조 , " 상품명 "" 고 세화 이 머 ( GOHSEFIMER ) Z 200 "") 를 9 : 1 의 비율 로 포함 하 는 수용액 을 25 ℃ 에서 도포 및 건조 하 여 두께 11 ㎛ 의 PVA 계 수지 층 을 형성 하 였 다 . 이렇게 하 여 적층 체 를 제조 하 였 다 . 얻 어 진 적층 체 를 ", 120 ℃ 의 오븐 내 에서 주속 ( peripheral speed ) 이 상이 한 롤 사이 에서 종 방향 ( 길 이 방향 ) 으로 2 . 0 배 로 자유단 일축 연신 ( free - end uniaxial stretching ) 하 였 다 ( 공중 보조 연신 처리 ) . 이어서 , 적층 체 를 액체 온도 30 ℃ 의 불용 화 욕 ( 물 100 중량 부 에 대하 여 , 붕산 4 중량 부 를 배합 하 여 얻 어 진 붕산 수용액 ) 에 30 초간 침지 시켰 다 ( 불용 화 처리 ) . 이어서 , 액체 온도 30 ℃ 의 염색 욕 에 , 편광판 이 소정 의 투과 율 이 되 도록 요오드 농도 , 침지 시간 을 조정 하 면서 , 상기 적층 체 를 침지 시켰 다 . 본 제조 예 에서 는 , 물 100 중량 부 에 대하 여 , 요오드 를 0 . 2 중량 부 배합 하 고 , 요오드화 칼륨 을 1 . 0 중량 부 배합 하 여 얻 어 진 요오드 수용액 에 60 초간 침지 시켰 다 ( 염색 처리 ) . 이어서 , 액체 온도 30 ℃ 의 가교 욕 ( 물 100 중량 부 에 대하 여 , 요오드화 칼륨 을 3 중량 부 를 배합 하 고 붕산 을 3 중량 부 배합 하 여 얻 어 진 붕산 수용액 ) 에 30 초간 침지 시켰 다 ( 가교 결합 처리 ) . 그 후 , 적층 체 를 , 액체 온도 70 ℃ 의 붕산 수용액 ( 물 100 중량 부 에 대하 여 , 붕산 을 4 중량 부 로 배합 하 고 요오드화 칼륨 을 5 중량 부 로 배합 하 여 얻 은 수용액 ) 에 침지 시키 면서 , 주속 이 상이 한 롤 사이 에서 길 이 방향 으로 총 연신 율 이 5 . 5 배 가 되 도록 상기 적층 체 를 일축 연신 하 였 다 ( 수중 연신 처리 ) . 그 후 , 적층 체 를 액체 온도 30 ℃ 의 세 척 욕 ( 물 100 중량 부 에 대하 여 , 요오드화 칼륨 을 4 중량 부 를 배합 하 여 얻 어 진 수용액 ) 에 침지 시켰 다 ( 세정 처리 ) . 이상 에 의해 , 두께 5 ㎛ 의 편광자 를 포함 하 는 편광자 적층 체 A 를 얻 었 다 .